(57)【要約】【課題】読取出力、出力変動及び出力波形等の磁気特性並びに減感性及び再発色性等の感熱特性を良好に保持したまま、磁気記録層の剥離、面割れ及び色落ちを防止し、磁気記録層と感熱記録層のブロッキングを防止し、かつ、磁気記録層の耐水性を向上させる。【解決手段】支持体の片面に強磁性体１００質量部に対し結着剤としてガラス転移温度が４０〜７０℃の水分散性ポリエステル樹脂を２０〜５０質量部含有する磁気記録層を設け、その他面に感熱記録層を設けた感熱記録型磁気記録シートの製造方法において、該水分散性ポリエステル樹脂を、水と相溶性のあるアルコール又はグリコールと水を相溶して得た溶液に分散させることを特徴とする感熱記録型磁気記録シートの製造方法。【選択図】  なし【特許請求の範囲】
【請求項１】
支持体の片面に強磁性体１００質量部に対し結着剤としてガラス転移温度が４０〜７０℃の水分散性ポリエステル樹脂を２０〜５０質量部含有する磁気記録層を設け、その他面に感熱記録層を設けた感熱記録型磁気記録シートの製造方法において、該水分散性ポリエステル樹脂を、水と相溶性のあるアルコール又はグリコールと水を相溶して得た溶液に分散させて用いることを特徴とする感熱記録型磁気記録シートの製造方法。
【請求項２】
支持体の片面に強磁性体１００質量部に対し結着剤としてガラス転移温度が４０〜７０℃の水分散性ポリエステル樹脂を２０〜５０質量部含有する磁気記録層を設け、その他面に感熱記録層、該感熱記録層上に保護層を設けた感熱記録型磁気記録シートの製造方法において、該水分散性ポリエステル樹脂を、水と相溶性のあるアルコール又はグリコールと水を相溶して得た溶液に分散させて用いること及び該保護層がポリビニルアルコール及びキトサンを主成分とすることを特徴とする感熱記録型磁気記録シートの製造方法。
【発明の詳細な説明】
【技術分野】
【０００１】
本発明は、支持体の片面に磁気記録層が、他面に感熱記録層が設けられた感熱記録型磁気記録シートの製造方法に関するものである。
【背景技術】
【０００２】
通常、鉄道の乗車券、定期券、回数券、駐車場の整理券等のチケット類に使用されている自動搬送形の磁気記録シートでは、紙、プラスチック及び合成紙等の支持体の片面に磁気記録層が設けられ、その他面に目視で視認できる記録層が設けられている。
【０００３】
上記の記録材料には、目視で視認できる記録層として、ロイコ染料等の染料及び顕色剤を含有する感熱記録層が設けられたものがごく一般的である。このような感熱記録層がサーマルヘッド、熱ペン及びレーザー光などで加熱されることにより記録画像が形成される。
【０００４】
上記の磁気記録層は強磁性体粉末と結着剤からなる。このような磁気記録シートは、基本的特性である磁気記録層への磁気情報の書き込み及び読み取りができることはもちろん、更に加工工程におけるスリットや断裁時に磁性層が容易に脱落せず、また支持体が折れ曲がっても簡単に割れが発生しないものでなければならない。従って、この裏面の磁気記録層では、強磁性体粉末が結着剤中に凝集することなく均等に分布しており、しかもしっかりと記録層内に固定され、かつ該記録層がしっかりと支持体に固着されていることが強く求められ、かつ、重要である。そのため、磁気記録層に用いられる結着剤には優れた結着性及び優れた柔軟性が要求される。
【０００５】
このような磁気記録シートの用途は、鉄道の乗車券、定期券、回数券及び駐車場の整理券等のチケット類などである。これらの用途の中で特に雨の日の屋外の駐車場においては、駐車場の整理券が水に濡れ指で擦られることも間々あり、色落ちしたものが手を汚すこともある。又、夏場に乗車券が汗のかいた衣服のポケットなどに入れられることも多い。そのような場合にも磁気記録層の塗層が色落ちしたり、色落ちしたものが衣類を汚すことがある。このような磁気記録層の色落ちを防止するため、使用される結着剤には上記の優れた結着性及び柔軟性が強く求められるとともに、耐水性も強く求められる。
【０００６】
通常、感熱記録型磁気記録シートは、製造工程でロール状に加工され、使用される。このような場合には、支持体の両面に形成されている磁気記録層と感熱記録層とが互いに重なり、接触したまま長時間保管される。磁気記録層と感熱記録層が接触したまま長時間保管されるとブロッキングが発生する。ブロッキングが発生すると、感熱記録層が磁気記録層に転移するなどの致命的な問題が発生することも多い。このようなブロッキングは支持体の他面に水溶性樹脂を含有する感熱記録層が設けられている場合や、感熱記録層上に更に水溶性樹脂を主体とする保護層が設けられている場合に顕著となる。更に、それらを高湿条件下で長時間放置すると、磁気記録層と感熱記録層自体がくっつき商品価値のないものとなる。
【０００７】
磁性体の脱落や磁気記録層の割れを防ぐために磁気記録層に結着性や柔軟性に優れる結着剤を用いた場合、ブロッキングが一段と発生しやすくなる。従って、現状では磁性体の脱落や磁気記録層の割れを防止し、かつ、ブロッキングの発生を防止することは非常に困難である。従来、感熱記録層の上に保護層を設けた感熱記録型磁気記録シートにおいて保護層に特定の耐水化剤を含有させてブロッキングを防止する方法（特許文献１参照）、磁気記録層の結着剤として反応性乳化剤により乳化させた水系ラテックスを使用し、更に特定の耐水化剤を磁気記録層に含有させる方法（特許文献２参照）、磁気記録層の結着剤と感熱記録層の保護層にコアシェルタイプの共重合体エマルジョンもしくは反応性乳化剤により乳化させた水系ラテックスを使用する方法（特許文献３参照）及び磁気記録層の結着剤に完全水系でガラス転移点温度が４０℃以上のポリエステル樹脂を使用する方法（特許文献４参照）等が提示されている。しかしながら、これらの方法では高温・高湿条件下で耐ブロッキング性が不十分であったり、磁気記録層が硬くなって磁気記録層が折れるなどの問題が発生する。又、磁気記録層の結着剤に、比較的柔らかい物を使用し、ブロッキング防止のため磁気記録層の上に比較的硬めの保護層を設ける提案がなされている（特許文献５参照）。この方法では磁気層上に保護層を設けるという工程が増えるし、保護層を設けることにより磁気記録層の読み取り出力が低下し、磁気記録情報が読みにくくなる。磁気記録層の読み取り出力の低下を防止するためには磁気記録層の塗り目方を増やす必要があるが、塗目方を増やすことはコストアップを招く。
【特許文献１】実公昭５９−９９９９号公報
【特許文献２】特開平７−５２５４１号公報
【特許文献３】特開平８−２４４３４８号公報
【特許文献４】特開２００２−２６９７２２号公報
【特許文献５】特開２００１−１５５３２３号公報
【発明の開示】
【発明が解決しようとする課題】
【０００８】
読取出力、出力変動及び出力波形などの磁気特性並びに減感性及び再発色性などの感熱特性を良好に保持したまま、磁気記録層の剥離、割れ及び色落ちを防止し、磁気記録層と感熱記録層のブロッキングを防止し、かつ、磁気記録層の耐水性を向上させる。
【課題を解決するための手段】
【０００９】
支持体の片面に強磁性体１００質量部に対し結着剤としてガラス転移温度が４０〜７０℃の水分散性ポリエステル樹脂を２０〜５０質量部含有する磁気記録層を設け、その他面に感熱記録層を設けた感熱記録型磁気記録シートの製造方法において、該水分散性ポリエステル樹脂を、水と相溶性のあるアルコール又はグリコールと水を相溶して得た溶液に分散させて用いることを特徴とする感熱記録型磁気記録シートの製造方法。
【００１０】
支持体の片面に強磁性体１００質量部に対し結着剤としてガラス転移温度が４０〜７０℃の水分散性ポリエステル樹脂を２０〜５０質量部含有する磁気記録層を設け、その他面に感熱記録層、該感熱記録層上に保護層を設けた感熱記録型磁気記録シートの製造方法において、該水分散性ポリエステル樹脂を、水と相溶性のあるアルコール又はグリコールと水を相溶して得た溶液に分散させて用いること及び該保護層がポリビニルアルコール及びキトサンを主成分とすることを特徴とする感熱記録型磁気記録シートの製造方法。
【発明の効果】
【００１１】
読取出力、出力変動及び出力波形などの磁気特性並びに減感性及び再発色性などの感熱特性を良好に保持したまま、磁気記録層の剥離、割れ及び色落ちを防止し、磁気記録層と感熱記録層のブロッキングを防止し、かつ、磁気記録層の耐水性を向上させる。
【発明を実施するための最良の形態】
【００１２】
本発明における感熱記録型磁気記録シートは、支持体の片面に磁気記録層を設けたものである。磁気記録層に用いる磁性体粉末としては、バリウムフェライト、ストロンチウムフェライト、Ｃｏ−γ−Ｆｅ2Ｏ3及びγ−Ｆｅ2Ｏ3等の公知のものをそのまま使用できるが、磁気記録情報が通常の磁石で消去されないためには１９４〜３９８ＫＡ／ｍのバリウムフェライト及びストロンチウムフェライトが多く使用される。
【００１３】
水濡れによるブロッキングの発生を減少するために磁気記録層に用いる結着剤として通常有機溶剤に可溶な共重合体が用いられるが、このような有機溶剤に可溶な共重合体を用いる系は地球環境の悪化及びコストアップを招くので、本発明は有機溶剤系ではなく水及びアルコール系又はグリコール系を対象とした。本発明で磁気記録層に結着剤として使用される水分散性ポリエステル樹脂は、多塩基酸と多価アルコールとの重縮合により得られた、ガラス転移温度が４０〜７０℃のポリエステル樹脂である。その水分散性ポリエステル樹脂の水分散性を更に向上させるためには、例えば、ポリエステル樹脂が１種類以上の親水性極性基を有するように重縮合する。水と相溶性のあるアルコール又はグリコールと水を相溶させて溶液を作り、この溶液に水分散性ポリエステル樹脂を分散させて分散液を作る。溶液の粘度の点から、分散液中の該ポリエステル樹脂の濃度が４〜６２質量％であることが好ましい。又、ポリエステル樹脂の分散性及び乾燥性の点から、アルコール又はグリコールの濃度が１〜３６質量％であることが好ましい。本発明のポリエステル樹脂分散液はガラス転移温度が４０〜７０℃の水分散性ポリエステル樹脂及び水と相溶性のあるアルコール又はグリコールを含有しているので、磁性体粉末の剥離防止、磁気記録層の亀裂の防止及びブロッキングの防止に顕著な効果を発揮する。結着剤としての水分散性ポリエステル樹脂の添加量は、磁性体粉末１００質量部に対し２０〜５０質量部である。その添加量が２０質量部未満であると磁性体粉末の剥離が極めて多く磁気特性も悪化する。一方、その添加量が５０質量部を超えると塗液の脱泡効果が極めて少なく、均一な塗層が得られないし磁気特性も悪化する。
【００１４】
水分散性ポリエステル樹脂を得るために重縮合される多塩基酸としては、テレフタル酸、イソフタル酸、オルソフタル酸、２，３−ナフタル酸、１，１，３−トリメチル−３−フェニルインデン−４’，５−ジカルボン酸、などの芳香族ジカルボン酸、ｐ−（ヒドロキシエトキシ）安息香酸などの芳香族オキシカルボン酸、コハク酸、アジピン酸、アゼライン酸、セバシン酸、ドデカンジカルボン酸などの脂肪族ジカルボン酸、フマール酸、マレイン酸、テトラヒドロフタル酸、１，４−シクロヘキサンジカルボン酸などの不飽和脂肪族及び脂環族ジカルボン酸、トリメリット酸、ビロメリット酸などのトリ及びテトラカルボン酸などが例示される。同じく重縮合されるグリコールとしてはその６５モル％以上がエチレングリコールである。その３５モル％未満の成分としては、ジエチレングリコール、プロピレングリコール、１，３−プロパンジオール、１，４−ブタンジオール、ネオペンチルグリコール、トリエチレングリコール、ポリエチレングリコール、ジプロピレングリコール、トリシクロデカンジメチロール、ビスフェノールＡのエチレンオキサイド付加物等が例示され、この中で特に、ネオペンチルグリコール、ポリエチレングリコール、トリシクロデカンジメチロール、ビスフェノールＡのエチレンオキサイド付加物が好ましい。
【００１５】
ポリエステル樹脂の水分散性を向上させる一つの方法として、それが１種類以上の親水性極性基を有するように重縮合する方法がある。その方法でポリエステル樹脂が有する親水性極性基としては、スルホン酸金属塩基、カルボン酸金属塩基、ホスホン酸金属塩基、３級又は４級アミン塩基、ピリジンなどが例示される。
【００１６】
水と相溶性のあるアルコールとしては、メタノール、エタノール、ｎ−プロパノール及びイソプロパノールなどが例示される。又、水と相溶性のあるグリコールにはグリコール類及びグリコール誘導体が含まれる。そのグリコール類としては、エチレングリコール、プロピレングリコールなどが、そのグリコール誘導体としては、メチルセロソルブ、エチルセロソルブ、ｎ−ブチルセロソルブ及び３−メチル−３−メトキシブタノールなどが例示される。それらの水と相溶性のあるアルコール又はグリコールの中で特に好ましいものはｎ−ブチルセロソルブ、ｔ−ブチルセロソルブ、エチルセロソルブ、イソプロパノールである。
【００１７】
耐ブロッキング性能をより向上させるために、水分散性ポリエステル樹脂分散液にホルマリン、グリオキザール、メラミン樹脂、ポリアミド樹脂、ポリアミド−エピクロルヒドリン樹脂、ケトン−アルデヒド樹脂及び炭酸ジルコニウムアンモニウムなどの水と相溶性のある、有機化合物の架橋剤を含有させることもできる。水分散性ポリエステル樹脂分散液に架橋剤を含有させる場合には、水分散性ポリエステル樹脂をこの有機化合物に溶解させるのに必要な温度に保温する面から、又、得られた水系分散体を塗布し乾燥させる上で速乾性に優れる点から架橋剤の沸点が６０〜２００℃であることが好ましい。
【００１８】
更に必要に応じて、本発明の効果を損なわない範囲で、磁気塗料作成時にポリアクリル酸塩、ポリカルボン酸塩及びスチレン−マレイン酸塩などの分散剤、ポリアクリルアミド及びポリエチレンオキサイドなどの増粘剤、高級脂肪酸やその金属塩などのワックス類及びカーボングラファイトを含有させることもできる。
【００１９】
本発明の磁気記録層用の磁気塗料は、リバースコーター、ロッドコーター、ブレードコーター、グラビアコーター及びカーテンコーターなどにより支持体に塗布、又は印刷される。塗布又は印刷後、未乾燥のまま、直ちに配向処理され、乾燥され磁気記録層が形成される。乾燥後の塗布量は、記録の書き込みやすさの点及び書き込まれた情報の読み取りやすさの点から、２０〜６０ｇ／ｍ2、特に、２５〜５０ｇ／ｍ2が好ましい。
【００２０】
本発明における支持体の他面に設けられる感熱発色層で代表的なものとして、無色ないしは淡色の塩基性染料、顕色剤及び水性結着剤から主として構成されているものが例示される。これらの塩基性染料、顕色剤及び水性結着剤としては、感熱記録材料及び感圧記録材料で公知のものを使用できる。
【００２１】
塩基性染料としては、一般に感圧記録材料や、感熱記録材料に用いられているものに代表されるが、例えば３−ジブチルアミノー６−メチルー７−アニリノフルオラン、３−（Ｎ−エチル−Ｎ−イソアミルアミノ）ー６−メチルー７−アニリノフルオラン、３−ジエチルアミノー６−メチル−７−アニリノフルオラン、３−（Ｎ−エチル−Ｎ−エトキシプロピルアミノ）−６−メチル−７−アニリノフルオラン、３−（Ｎ−メチル−Ｎ−プロピルアミノ）−６−メチル−７−アニリノフルオラン、３−（Ｎ−メチル−シクロヘキシルアミノ）ー６−メチルー７−アニリノフルオラン、３−ジエチルアミノー６−クロロ−７−アニリノフルオラン、３−（Ｎ−エチル−４’−トルイジノ）−６−メチル−７−アニリノフルオラン、３−ジエチルアミノー７−（ｍ−トリフルオロメチル）−アニリノフルオラン、３−ジエチルアミノー７−（ｍ−トリフルオロメチル）−アニリノフルオラン等フルオラン系のロイコ染料等が例示される。
【００２２】
顕色剤としては、活性白土、ゼオライト、ベントナイトなどの粘土鉱物、４−フェニルフェノール、４−ｔ−ブチルフェノール、４−ヒドロキシアセトフェノン、２，２’−ジヒドロキシジフェニル、２，２’−メチレンビス（４−メチル−６−ｔ−ブチルフェノール）、４，４’−エチレンビス（２−メチルフェノール）、１，１−ビス（４−ヒドロキシフェニル）プロパン、１，１−ビス（４−ヒドロキシフェニル）ペンタン、１，１−ビス（４−ヒドロキシフェニル）ヘキサン、１，１−ビス（４−ヒドロキシフェニル）シクロヘキサン、２，２−ビス（４−ヒドロキシフェニル）プロパン、１，１−ビス（４−ヒドロキシフェニル）ペンタン、２，２−ビス（４−ヒドロキシフェニル）ヘキサン、２，２−ビス（４−ヒドロキシフェニル）−３−エチルヘキサン、２，２−ビス（３−クロロ−４−ヒドロキシフェニル）プロパン、１，１−ビス（４−ヒドロキシフェニル）−１−フェニルエタン、１，１−ビス（４−ヒドロキシフェニル）−１−フェニルプロパン、４，４’−ジヒドロキシジフェニルエーテル、４，４’−シクロヘキシビス（２−イソプロピルフェノール）、４，４’−ジヒドロキシジフェニルスルホン、２，４’−ジヒドロキシジフェニルスルホン、４−ヒドロキシ−４’−メチルジフェニルスルホン、４−ヒドロキシ−４’−イソプロピルオキシフェニルスルホン、４−ヒドロキシ−４’−ｎ−プロポキシジフェニルスルホン、４−ヒドロキシ−４’−ベンジルオキシジフェニルスルホン、ビス（３−アリル−４−ヒドロキシフェニル）スルホン、ビス（３−クロロ−４−ヒドロキシフェニル）スルホン、２，４−ビス（フェニルスルホニル）フェノール、ビス（３−クロロ−４−ヒドロキシフェニル）スルフィド、４，４’−チオビス（２−ｔ−ブチル−５−メチルフェノール）、２，２’−ビス（４−ヒドロキシフェニルチオ）ジエチルエーテル、１，７−ジ（４−ヒドロキシフェニルチオ）−３，５−ジオキサヘプタン、４−ヒドロキシフタル酸ジメチル、２，２−ビス（４−ヒドロキシフェニル）酢酸エステル類、没食子酸アルキルエステル類、サリチルアニリド、５−クロロサリチルアニリド、ノボラック型フェノール樹脂、変性テルペンフェノール樹脂などのフェノール性化合物、４−ヒドロキシ安息香酸エチル、４−ヒドロキシ安息香酸プロピル、４−ヒドロキシ安息香酸ブチル、４−ヒドロキシ安息香酸ベンジル、４−ヒドロキシ安息香酸クロロベンジルなどのヒドロキシ安息香酸エステル、安息香酸、サルチル酸、１−ヒドロキシ−２−ナフトエ酸、２−ヒドロキシ−６−ナフトエ酸、３−イソプロピルサリチル酸、３−シクロヘキシルサリチル酸、５−シクロヘキシルサリチル酸、３，５−ジ−ｔ−ブチルサリチル酸、３，５−ジ−ｔ−ノニルサリチル酸、３，５−ジ−ドデシルサリチル酸、３−メチル−５−ｔ−ドデシルサリチル酸、３，５−ビス（α，α−ジメチルベンジル）サリチル酸、３−メチル−５−（α−メチルベンジル）サリチル酸、４−ｎ−オクチルオキシカルボニルアミノサリチル酸、４−｛２−（４−メトキシフェノキシ）エトキシ｝サリチル酸、酒石酸、ホウ酸、クエン酸、ステアリン酸などの有機酸、或いはこれらの亜鉛、ニッケル、アルミニウム、カルシウムなどの金属塩、ビス｛４−（４−メチルフェニル）スルホニルアミノカルボニルアミノフェニル｝メタンなどの尿素誘導体、チオ尿素誘導体などが例示される。
【００２３】
画像保存性、特に、耐水画像保存性を向上させるために、感熱記録層に１，１，３−トリス（２−メチル−４−ヒドロキシ−５−シクロヘキシルフェニル）ブタン、１，１−ジ（３−ターシャリーブチル−４−ヒドロキシ−６−メチルフェニル）ブタン、および１，１，３−トリス（２−メチル−４−ヒドロキシ−５−ターシャリーブチルフェニル）ブタンなどを添加することもできる。その添加量は顕色剤に対して、５〜５０質量％が好ましい。
【００２４】
感熱記録層の結合剤としては、ポリビニルアルコール、デンプン及びその誘導体、メチルセルロース、ヒドロキシメチルセルロース、カルボキシメチルセルロース、エチルセルロース等のセルロース誘導体、ポリビニルピロリドン、ポリアクリルアミド、ポリアクリル酸ソーダ、アクリルアミド／アクリル酸エステル共重合体、アクリルアミド／アクリル酸エステル／メタクリル酸三元共重合体、スチレン／無水マレイン酸共重合体アルカリ塩、イソブチレン／無水マレイン酸共重合体アルカリ塩、アルギン酸ソーダ、ゼラチン、カゼイン、アラビアゴムなどの水溶性高分子の他、ポリ酢酸ビニル、ポリウレタン、ポリアクリル酸、ポリアクリル酸エステル、ポリメタクリル酸エステル、塩化ビニル／酢酸ビニル共重合体、エチレン／酢酸ビニル共重合体、ポリブチルメタクリレートなどの水性エマルジョン等が例示される。
【００２５】
必要に応じ、感熱記録層中に、感度向上剤として、熱可融性物質である、ステアリン酸等の脂肪酸類、ステアリン酸アミド、パルミチン酸アミド等の脂肪酸アミド類、ステアリン酸亜鉛、ステアリン酸アルミニウム、パルミチン酸亜鉛等の脂肪酸金属類を、更に、顔料、界面活性剤、滑剤、圧力防止剤などを使用することも可能である。
【００２６】
顔料としては、例えば、炭酸カルシウム、シリカ、水酸化アルミニウム、炭酸マグネシウム、クレー、タルク、硫酸バリウム、酸化亜鉛、酸化チタン、表面処理された炭酸カルシウムやシリカ等の無機系微粉末のほか、尿素／ホルマリン樹脂、スチレン／メタクリル酸共重合体、ポリスチレン等の有機系の微粉末を挙げることができる。なかでも吸油性、スティッキング、カス、サーマルヘッドの耐摩耗性等の観点から、炭酸カルシウム、クレー、タルク、水酸化アルミニウム、尿素／ホルマリン樹脂、微粉末シリカが特に好ましい。滑剤として、高級脂肪酸及びその金属塩、高級脂肪酸アミド、高級脂肪酸エステル、動物性、植物性、鉱物性又は石油系の各種ワックス類などが例示される。
【００２７】
本発明では感熱記録層を保護するために保護層を一層もしくは複数層設けることができる。その保護層の中で最上層のものは、磁気記録層との耐ブロッキング性及び皮膜性の観点から限定される。最上層の保護層を形成する物質は、水に溶解しないキトサン及びポリビニルアルコールである。そのポリビニルアルコールとしては完全鹸化ポリビニルアルコール、部分鹸化ポリビニルアルコール、アセトアセチル化ポリビニルアルコール、カルボキシ変性ポリビニルアルコール及びスルホン酸変性ポリビニルアルコールなどの変性ポリビニルアルコールなどが例示される。最上層でキトサン及びポリビニルアルコールと併用される物質及び最上層以外の保護層を形成する物質として、メチルセルロース、エチルセルロース、ヒドロキシエチルセルロース、カルボキシメチルセルロース、カゼイン、アラビアガム、酸化澱粉、エーテル化澱粉、エステル化澱粉、スチレン−ブタジエン共重合体エマルジョン、酢酸ビニル−エチレン共重合体エマルジョン、メタクリレート−ブタジエン共重合体、スチレン−アクリル共重合体エマルジョン等の水溶性樹脂又は水性エマルジョンなどが例示される。尚、保護層にも、上記した顔料や滑剤などを用いることができる。更に、必要に応じて支持体と感熱記録層の間に中間層を設けることも可能である。
【００２８】
保護層中には、磁気記録層と感熱記録層のブロッキングを防止する点から、グリオキザール、メチロールメラミン、過硫酸カリ、過硫酸ソーダ、過硫酸アンモニウム等の耐水化剤を含有させることが好ましい。更に、必要に応じて、保護層中にジオクチルスルファコハク酸ナトリウム、ドデシルベンゼンスルフォン酸ナトリウム、ラウリルアルコール硫酸エステル・ナトリウム塩、アルギン酸塩、脂肪酸金属塩等の界面活性剤（分散剤、湿潤剤として）、ベンゾフェノン系及びトリアゾール系等の紫外線吸収剤、消泡剤、蛍光染料、着色染料等の各種助剤などを添加することができる。
【００２９】
本発明の磁気記録シートにおいて、支持体としては紙が一般的であるが、樹脂フィルム、合成紙等を用いることも可能である。これら支持体上に設ける感熱記録層及びオーバーコート層の塗工に用いる装置としては、ブレードコーター、エアーナイフコーター、ロールコーター、ロッドコーター、カーテンコーター等のコーターヘッドを用いることができる。
【００３０】
更に、塗工したものの表面平滑性を改良するためにマシンカレンダー、スーパーカレンダー、グロスカレンダー、ブラッシングなどの装置を利用することができる。また、中間層を設ける場合の塗工量は特に限定されないが、３〜２０ｇ／ｍ2、特に５〜１０ｇ／ｍ2が好ましい。感熱記録層の塗工量も特に限定されないが、通常３〜１５ｇ／ｍ2、好ましくは４〜１ ０ｇ／ｍ2である。保護層の塗工量は、可塑剤、有機溶剤等各種薬品類による地肌部及び発色部の変色及び退色のないことが強く求められるため、１〜７ｇ／ｍ2、特に１．５〜３ｇ／ｍ2が好ましい。
【００３１】
以下において本発明を実施例により更に詳細に説明するが、これによって本発明が特に限定されるものではない。尚、以下において示す部及び％は何れも質量基準である。
【実施例１】
【００３２】
［磁気記録層の調整］
［Ａ液の調整］
水                                                                ４７５部
４０％ポリカルボン酸高分子界面活性剤（花王製  ポイズ５２０）        ２５部
バリウムフェライト（戸田工業製  ＭＣ−１２７）                    ５００部
以上の組成からなる液をサンドグラインダーで平均粒径４μｍになるように分散し、バリウムフェライト分散液Ａを調整した。
［Ｂ液の調整］
Ａ液                                                            １０００部
３０％水分散性ポリエステル樹脂（東洋紡製  バイロナールＭＤ−１１００）（水分散性ポリエステル樹脂のガラス転移温度４０℃、ｎ−ブチルセロソルブを１５質量％含有した樹脂の分散体）（組成：水分散性ポリエステル樹脂は６００部の３０％で１８０部、ｎ−ブチルセロソルブは６００部の１５％で９０部、残りが水で３３０部）  ６００部
ポリエチレンオキサイド（住友精化製  ＰＥＯ−１）                    ２０部
４０％ステアリン酸亜鉛分散液                                      ２００部
３５％カーボンブラック分散液                                        ７０部
水                                                                １５０部
以上の液を混合撹拌させて磁気塗液Ｂ液を調整した。磁気塗液Ｂ液において強磁性体１００質量部に対し水分散性ポリエステル樹脂は３６質量部である。この磁気塗液を坪量１５７ｇ／ｍ2の上質紙の片面に乾燥塗布量が３５ｇ／ｍ2となるように塗布し、磁場配向後に乾燥、スーパーカレンダー仕上げを行い磁気記録シートを得た。
［感熱記録層の調整］
［Ｃ液の調整］
１０％スルホン酸変性ポリビニルアルコール溶液（日本合成社製ゴーセランＬ３２６６）
１００部
３−ジブチルアミノ−６−メチル−７−アニリノフルオラン            １００部
水                                                                  ７５部
Ｃ液をダイノミル（シンマルエンタープライゼス製）を用いて体積平均、１．５μｍに粉砕した。
［Ｄ液の調整］
１０％スルホン酸変性ポリビニルアルコール溶液（日本合成社製  ゴーセランＬ３２６６）                                                                ９０部
２，４’ジヒドロキシジフェニルスルホン                            １００部
２−ベンジルオキシナフタレン                                        ４０部
１，１，３−トリス（２−メチル−４−ヒドロキシ−５−シクロヘキシルフェニル）ブタ
ン                                                                  ４０部
水                                                                ３００部
Ｄ液をダイノミル（シンマルエンタープライゼス製）を用いて体積平均、１．５μｍに粉砕した。
［Ｅ液の調整］
下記内容からなる混合物を、混合撹拌させて感熱記録層液Ｅ液を調整した。
４０％炭酸カルシウム分散液                                        １２５部
Ｃ液                                                                ３５部
Ｄ液                                                              ３２０部
１０％完全鹸化ポリビニルアルコール水溶液                          １９０部
３１％アクリル系共重合体（サイデン化学製  サイビノールＥＫ１０６）  ２５部
５０％ステアリン酸亜鉛分散体                                        ３５部
水                                                                １５０部
Ｅ液を、支持体の、磁気記録層が設けられた面の反対面に、乾燥後塗布量が８．５ｇ／ｍ2となるように塗布乾燥して感熱記録層を設けた後、更にベック平滑度が１５０〜２００秒になるようにカレンダー処理をし、感熱記録型磁気記録シートを得た。
【実施例２】
【００３３】
実施例１の３０％水分散性ポリエステル樹脂（東洋紡製  バイロナールＭＤ−１１００）の代わりに、３４％水分散性ポリエステル樹脂（東洋紡製  バイロナールＭＤ−１２２０）（水分散性高分子ポリエステル樹脂のガラス転移温度６７℃、ｎ−ブチルセロソルブ１５質量％含有の樹脂の分散体）（組成：水分散性高分子ポリエステル樹脂は６００部の３４％で２０４部、ｎ−ブチルセロソルブは６００部の１５％で９０部 、残りは水で３０６部）を用いた以外は実施例１と同様にして感熱記録型磁気記録シートを得た。磁気塗液Ｂ液において強磁性体１００質量部に対し水分散性ポリエステル樹脂は４１質量部である。
【実施例３】
【００３４】
実施例１のＣ液を下記のＦ液に変更し、Ｄ液を下記のＧ液に変更した。
［感熱記録層の調整］
［Ｆ液の調整］
１０％スルホン酸変性変性ポリビニルアルコール溶液（日本合成社製ゴーセランＬ３２６６）                                                              １００部
３−ジエチルアミノ−６−メチル−７−アニリノフルオラン            １００部
水                                                                  ７５部
Ｆ液をダイノミル（シンマルエンタープライゼス製）を用いて体積平均、１．５μｍに粉砕した。
［Ｇ液の調整］
１０％スルホン酸変性ポリビニルアルコール溶液（日本合成社製  ゴーセランＬ３２６６）                                                                ５０部
パラオキシ安息香酸ベンジル                                        １００部
１，１，３−トリス（２−メチル−４−ヒドロキシ−５−シクロヘキシルフェニル）ブタン                                                                  ２０部
水                                                                １９０部
Ｇ液をダイノミル（シンマルエンタープライゼス製）を用いて体積平均、１．５μｍに粉砕した。
［Ｈ液の調整］
下記内容からなる混合物を、混合撹拌させて感熱記録層液Ｈ液を調整した。
４０％炭酸カルシウム分散液                                          ７０部
Ｆ液                                                                ３０部
Ｇ液                                                              １８０部
１０％完全鹸化ポリビニルアルコール水溶液                          ２６０部
５０％ステアリン酸亜鉛分散体                                        ２０部
水                                                                １８０部
Ｈ液を、実施例２において磁気記録層が設けられた支持体の面の反対面に、乾燥後塗布量が７．５ｇ／ｍ2となるように塗布乾燥して感熱記録層を設け、更に感熱記録層の面のベック平滑度が１５０〜２００秒になるようにカレンダー処理をした。
［保護層の調整］
［Ｉ液の調整］
完全鹸化ポリビニルアルコール                                      １００部
キトサン                                                            １５部
水                                                                ９３０部
上記の混合物を９０℃に昇温し、１時間溶解後４０℃まで冷却後乳酸１１質量部添加しＩ液を得た。
［Ｊ液の調整］
水                                                                １２０部
非晶質合成シリカ（水沢化学社製ミズカシルＰ５２７）                  １５部
Ｉ液                                                              ４２０部
５０％ステアリン酸亜鉛分散液                                          ５部
４０％グリオキザール                                              １．６部
感熱記録層上に乾燥塗布量が２ｇ／ｍ2となるようにＪ液を塗布し、更にベック平滑度が４００〜５００秒になるように保護層の面をカレンダー処理して、感熱記録型磁気記録シートを製造した。
【００３５】
（比較例１）
実施例１のＢ液の３０％水分散性ポリエステル樹脂を１５％水分散性ポリエステル樹脂（東洋紡製バイロナールＭＤ−１４００）（水分散性高分子ポリエステル樹脂のガラス転移温度２０℃、有機溶剤含有量なしの樹脂の分散体）（組成：水分散性高分子ポリエステル樹脂９０部、水５１０部）を用いた以外は実施例１と同様にして感熱記録型磁気記録シートを得た。磁気塗液Ｂ液において強磁性体１００質量部に対し水分散性ポリエステル樹脂は１８質量部である。
【００３６】
（比較例２）
比較例１と同じ磁気記録層を設けた以外は実施例３と同様にして、感熱記録型磁気記録シートを得た。
【００３７】
（比較例３）
実施例２の３４％水分散性ポリエステル樹脂（東洋紡製  バイロナールＭＤ−１２２０）（水分散性高分子ポリエステル樹脂のガラス転移温度６７℃、ｎ−ブチルセロソルブ１５質量％含有の樹脂の分散体）のｎ−ブチルセロソルブを水に置き換えた以外（組成：水分散性高分子ポリエステル樹脂２０４部 、水３９６部）は実施例２と同様にして感熱磁気記録シートを得た。
【００３８】
（比較例４）
実施例１のＢ液の３０％水分散性ポリエステル樹脂を３１％アクリル系共重合体エマルジョン（サイデン化学製サイビノールＥＫ１０６：アクリル系共重合体の濃度は３１質量％）に変更した以外は実施例１と同様にして、感熱記録型磁気記録シートを得た。
【００３９】
（比較例５）
実施例１のＢ液の３０％水分散性ポリエステル樹脂を３５％ポリウレタン樹脂エマルジョン（大日本インキ製ハイドランＨＷ１１２：ポリウレタン樹脂の濃度は３５質量％）に変更したした以外は実施例１と同様にして、感熱記録型磁気記録シートを得た。
【００４０】
実施例１〜３及び比較例１〜５で得た磁気記録シートについて下記の項目の評価を行った。
［磁気評価］
オムロン（株）製エンコード試験機で磁気記録面を上にして試験機に投入し、約２ｍ／秒の搬送速度で磁気書き込みを行う。エンコ−ダ−の端子にメモリーハイコーダー（日置電機（株）製）をつないで書き込みの磁気出力を得て、メモリーハイコーダーにそれをサインカーブとして表示した。上下のサインカーブが示す電圧の最大値（上Ｍａｘ．、下Ｍａｘ．）と最小値（上Ｍｉｎ．、下Ｍｉｎ．）の数値を読み取り、下記の式に従い読み取り出力と出力変動を求め、この値が読み取り出力のどれくらいにあたるか％で示した。
読み取り出力（Ｖ）：上Ｍａｘ．＋上Ｍｉｎ．＋下Ｍａｘ．＋下Ｍｉｎ．
────────────────────────
４
出力変動（ｍＶ）：（上Ｍａｘ．−上Ｍｉｎ．）＋（下Ｍａｘ．−下Ｍｉｎ．）
────────────────────────────
２
×１０００
読み取り出力は磁気記録層の塗布量に起因する特性であり、出力変動は磁気記録層中の磁性粉の分布の均一性を示す指標であり、数値的には小さい方がより均一に分布していることを示すが、実用的には出力変動は読み取り出力の１０％以下であることが必要で、７％以下であることが好ましい。また読み取りに支障のある波形歪みの有無を目視にて判定した。△でも実用できるが、○が好ましい。
○・・・・波形歪みが全く認められない。
△・・・・波形歪みが認められるが、読み取りに支障をきたすことはない。
×・・・・波形歪みがあり、読み取りに支障をきたす。
【００４１】
［ブロッキング評価］
実施例１〜３及び比較例１〜５の各感熱記録型磁気券シートを切符大のサイズ（縦３０ｍｍ×横５７．５ｍｍ）に２枚切り、各実施例又は比較例のシートの発色面側とその実施例又は比較例のもう１枚のシートの磁気記録面側とを接触させ、重さ５８０ｇ／ｃｍ2の荷重を掛け４０℃・９０％の環境で２４時間放置した。その後、２枚のシートを手で剥がし磁気記録面及び感熱記録面への汚れの程度を目視にて判定した。△でも実用できるが、○が好ましい。
○・・・・ブロッキングによる磁気記録面及び感熱記録面への汚れが全くない。
△・・・・一部にブロッキングによる磁気記録面又は感熱記録面への汚れがある。
×・・・・全面的にブロッキングによる磁気記録面又は感熱記録面への汚れがあり、
実用できない。
××・・・ブロッキングでサンプルどうしがくっつき、無理に剥がすと紙が破れる。
［面割れ評価］
切符大の各シートを磁気記録面の流れ方向に平行に、磁気記録面を外側にして強く折り曲げる。続いて磁気記録面を内側にして強く折り曲げる。その後折り目のついた箇所の磁気記録層が割れて見える原紙面の割合で目視判定を行った。△でも実用できるが、○より良いほうが好ましい。
◎・・・・面割れが全くなく、原紙面が見えない。
○・・・・ごく僅か点状に面割れが発生し、そのごく僅かの点状の面割れから原紙面
も見えるが、線状に連続した割れは発生していない。
△・・・・線状に連続した面割れが発生し、その線状に連続した割れ面割れから原紙
面が見えるが、面割れの長さは切符の長さの半分以下である。
×・・・・面割れが流れ方向全面に発生し、流方向全面で原紙面が見える。
［セロテープ（Ｒ）剥離］
磁気記録面の流れ方向に沿ってセロテープ（Ｒ）を貼り付け、一気に剥がし、剥がしたときのテープへの磁気記録層の転写量で目視判定を行った。△でも実用できるが、○より良いほうが好ましい。
◎・・・・転写が全くない。
○・・・・セロテープ（Ｒ）へ磁気記録層が転写している面積は総面積の２０％未満
である。
△・・・・セロテープ（Ｒ）へ磁気記録層が転写している面積は総面積の２０〜５０
％未満である。
×・・・・セロテープ（Ｒ）へ磁気記録層が転写している面積は総面積の５０％を超
える。
［耐水性］
磁気記録面に水を０．０５ｍｌ滴下し、１０秒間放置後キムワイプ（Ｒ）で１５回強く擦り、磁気記録層の塗層の落ち具合で目視判定を行った。△でも実用できるが、○より良いほうが好ましい。
◎・・・・塗層落ちが全くない。
○・・・・磁気記録層の塗層落ちは目視では判らないが、使用したキムワイプ（Ｒ）
に汚れがある。
△・・・・塗層がやや溶け落ちる。
×・・・・塗層が完全に落ちる。
【００４２】
［減感性］
実施例１〜３及び比較例１〜５の感熱記録型磁気券シートを切符大のサイズ（縦３０ｍｍ×横５７．５ｍｍ）に２枚づつ切り、各実施例又は比較例のシートの発色面側にスタンプ式発色器を用い、発色温度１５０℃、加圧１Ｋｇ、接触時間５秒の条件で発色させる。発色させた感熱面とその実施例又は比較例のもう１枚のシートの磁気記録面とを接触させ、重さ２８０ｇ／ｃｍ2の荷重を掛け４０℃・９０％の環境で２４時間放置し、磁気記録層と接触していた発色部分の発色濃度を測定し、初期濃度との残存率で評価を行う。残存率９０％以上で実用できるが、９７％以上、特に９８％以上が非常に好ましい。
［再発色性］
実施例１〜３及び比較例１〜５の感熱記録型磁気券シートを切符大のサイズ（縦３０ｍｍ×横５７．５ｍｍ）に２枚づつ切る。各実施例又は比較例のシートの白紙状態の感熱面とその実施例又は比較例のもう１枚のシートの磁気記録面とを接触させ、重さ２８０ｇ／ｃｍ2の荷重を掛け４０℃・９０％の環境で２４時間放置し、磁気記録層と接触していた部分にスタンプ式発色器を用い、発色温度１５０℃、加圧１Ｋｇ、接触時間５秒の条件で発色させる。発色部分の発色濃度を測定し、初期濃度との残存率で評価を行う。残存率９０％以上で実用できるが、９９％以上、特に１００％が非常に好ましい。
【００４３】
【表１】
2005182854.tif 000002
【００４４】
表１から、本発明の感熱記録型磁気シートが磁気特性を損なうこともブロッキングや磁気記録層の剥離等を生じさせることもなく、磁気記録層の耐水性に優れていることが分かる。又、感熱記録層上に保護層を設け、その保護層の樹脂をポリビニルアルコールとキトサンにすることにより他の特性も良好に維持できたまま、感熱特性が更に向上することも分かる。